(57)【要約】  本発明は、スラリー触媒組成物の製造に関する。スラリー触媒組成物は、次のことを含む一連の工程で製造される。第VIＢ族金属酸化物と水性アンモニアとを混合して水性混合物を形成し、その混合物を硫化してスラリーを形成する。次にそのスラリーを、次に第VIII族金属で促進する。続く工程は、そのスラリーを炭化水素油と混合すること、及び得られる混合物を水素ガスと（水を液相内に維持する条件で）一緒にし、活性スラリー触媒を生成することを含む。【特許請求の範囲】
【請求項１】
重質油の水素化転化に適した触媒組成物であって：
（ａ）  第VIＢ族金属酸化物と水性アンモニアとを混合し、第VI族金属化合物水性混合物を形成すること；
（ｂ）  最初の反応器中で、工程（ａ）の水性混合物を、硫化水素を含むガスで、第VIＢ族金属１ポンド当たり８ＳＣＦより大きな硫化水素付与量まで硫化してスラリーを形成すること；
（ｃ）  前記スラリーを、第VIII族金属化合物で促進すること；
（ｄ）  前記工程（ｃ）のスラリーを、２１２°Ｆで少なくとも２ｃＳｔの粘度を有する炭化水素油と混合し、混合物Ｘを形成すること；
（ｅ）  前記混合物Ｘを、第二反応領域内で、前記混合物Ｘ中の水が液相中に維持される条件で水素ガスと一緒にし、それにより液体炭化水素と混合された活性触媒組成物を形成すること；及び
（ｆ）  前記活性触媒組成物を回収すること；
により製造される触媒組成物。
【請求項２】
第一反応領域内の条件が、少なくとも約８０°Ｆ〜約２００°Ｆの範囲の温度及び少なくとも約１００ｐｓｉｇ〜約３０００ｐｓｉｇの範囲の圧力を含む、請求項１に記載の触媒組成物。
【請求項３】
第一反応領域内の条件が、少なくとも約１００°Ｆ〜約１８０°Ｆの範囲の温度及び少なくとも約２００ｐｓｉｇ〜約１０００ｐｓｉｇの範囲の圧力を含む、請求項２に記載の触媒組成物。
【請求項４】
第一反応領域内の条件が、少なくとも約１３０°Ｆ〜約１６０°Ｆの範囲の温度及び少なくとも約３００ｐｓｉｇ〜約５００ｐｓｉｇの範囲の圧力を含む、請求項３に記載の触媒組成物。
【請求項５】
炭化水素油の粘度が、２１２°Ｆで少なくとも約２ｃＳｔ〜２１２°Ｆで約１５ｃＳｔの範囲にある、請求項１に記載の触媒組成物。
【請求項６】
工程（ｃ）の第VIII族金属化合物が、硫酸ニッケル及び硫酸コバルトからなる群から選択されている、請求項１に記載の触媒組成物。
【請求項７】
成分の混合が、１００ｒｐｍ〜１６００ｒｐｍの範囲で高剪断方式で行われている、請求項１に記載の触媒組成物。
【請求項８】
ニッケル又はコバルトのモリブデンに対する重量比が１：１００〜約１：２の範囲にある、請求項６に記載の触媒組成物。
【請求項９】
油に対する第VIＢ族金属酸化物の比が、少なくとも１．０未満、好ましくは０．５未満、一層好ましくは０．１未満である、請求項１に記載の触媒組成物。
【請求項１０】
炭化水素油が真空ガスオイルである、請求項１に記載の触媒組成物。
【請求項１１】
第二反応領域の条件が、少なくとも約３５０°Ｆ〜約６００°Ｆの範囲の温度及び少なくとも約１００ｐｓｉｇ〜約３０００ｐｓｉｇの範囲の圧力を含む、請求項１に記載の触媒組成物。
【請求項１２】
第二反応領域の条件が、少なくとも約３５０°Ｆ〜約６００°Ｆの範囲の温度及び少なくとも約２００ｐｓｉｇ〜約１０００ｐｓｉｇの範囲の圧力を含む、請求項１１に記載の触媒組成物。
【請求項１３】
水素が第二反応領域に連続的に添加され、均質なスラリーを維持するため、高剪断混合が用いられている、請求項１２に記載の触媒組成物。
【請求項１４】
高圧分離器により回収された、請求項１に記載の触媒組成物。
【請求項１５】
活性で濃厚な状態で貯蔵された、請求項１に記載の触媒組成物。
【請求項１６】
貯蔵タンク内で連続的に混合されて均質なスラリーを維持する、請求項１４に記載の触媒。
【発明の詳細な説明】
【技術分野】
【０００１】
本発明は、重質油を処理するのに有用なスラリー触媒組成物の製造に関する。これらの油は、水素対炭素比が低く、炭素残留物、アスファルテン、窒素、硫黄、及び金属の含有量が大きいことを特徴とする。
【背景技術】
【０００２】
スラリー触媒組成物及びそれを製造するための手段は精製の業界で知られている。幾つかの例を下に論ずる。
【０００３】
米国特許第４，７１０，４８６号明細書には、第VIＢ族金属硫化物が分散した炭化水素油水素化処理用触媒を製造するための方法が記載されている。処理工程には、水性アンモニアと、第VIＢ族金属化合物、例えば、酸化モリブデン又は酸化タングステンとを反応させ、モリブデン酸アンモニウム又はタングステン酸アンモニウムのような水溶性酸素含有化合物を形成することが含まれている。
【０００４】
米国特許第４，９７０，１９０号明細書には、炭化水素油水素化処理で用いられる分散した第VIＢ族金属硫化物触媒を製造する方法が記載されている。この触媒は、第VIII族金属で促進されている。処理工程には、酸化モリブデン又は酸化タングステンのような第VIＢ族金属化合物をアンモニアに溶解し、水性モリブデン酸アンモニウム又はタングステン酸アンモニウムのような水溶性化合物を形成することが含まれている。
【０００５】
米国特許第５，１６４，０７５号及び第５，４８４，７５５号明細書（後者の特許は参考のため入れてある）には、重質炭化水素油を水素化処理するための、第VIＢ族金属化合物から生成させた高活性度スラリー触媒の製造方法が記載されている。金属化合物の水性混合物を、第VIＢ族金属１ポンド当たり約８標準立方フィートより多く、約１４標準立方フィートまでの硫化水素で硫化する。これらの特許は、スラリー触媒前駆物質を形成し、それを重質供給油に添加し、活性触媒を形成する方法を実証している。しかし、これらの特許は、高活性触媒組成物の形成で油の粘度の臨界的意義についても、激しい反応工程で液相中に水を維持することの重要性についても実証していない。
【０００６】
米国特許第５，１６４，０７５号及び第５，４８４，７５５号明細書に記載された発明では、油と水とのエマルジョン、又はスラリー相を形成することができないと、不活性な触媒又は活性度の低い触媒を与える結果になる。
【発明の開示】
【発明が解決しようとする課題】
【０００７】
本願は、高度に活性な新規なスラリー触媒組成物を開示する。この活性度は、２１２°Ｆで適切な粘度範囲を有する単独の炭化水素油（好ましくは真空ガスオイル）を用いた方法を使用して触媒を製造することに起因する。
【課題を解決するための手段】
【０００８】
本発明は、重質炭化水素油を処理するのに適した高活性触媒組成物に関する。この触媒は、重質油の水素化転化に適した触媒組成物をもたらす次の工程により製造され、それは：
（ａ）  第VIＢ族金属酸化物と水性アンモニアとを混合し、第VI族金属化合物水性混合物を形成すること；
（ｂ）  最初の反応器中で、工程（ａ）の水性混合物を、硫化水素を含むガスで、第VIＢ族金属１ポンド当たり８ＳＣＦより大きな硫化水素付与量まで硫化してスラリーを形成すること；
（ｃ）  前記スラリーを、第VIII族金属化合物で促進すること；
（ｄ）  前記工程（ｃ）のスラリーを、２１２°Ｆで少なくとも２ＣｓＴ（又は、３２．８ＳＳＵ）の粘度を有する炭化水素油と混合し、混合物Ｘを形成すること；
（ｅ）  前記混合物Ｘを、第二反応領域内で、前記混合物Ｘ中の水が液相中に維持される条件で水素ガスと一緒にし、それにより液体炭化水素と混合された活性触媒組成物を形成すること；及び
（ｆ）  前記活性触媒組成物を回収すること；
により製造される。
【０００９】
この新規な高活性スラリー触媒組成物は、活性で濃厚な状態で保存することができる。この触媒組成物は、既知の重質油又は残油改質方法のいずれにも、その方法の現存する条件下で直接導入することができる。この触媒は、非常に大きな粘度の炭素質及び／又は高度にパラフィン性の供給原料を、その供給原料を希釈するか、又は希釈することなく改質することができる。
【００１０】
本発明の詳細な記述
本発明は、第VIＢ族及び第VIII族金属を含むスラリーと、２１２°Ｆで少なくとも２ｃＳｔ（又は、３２．８ＳＳＵ）の粘度を有する炭化水素油との組合せから形成された新規な高度に活性なスラリー触媒組成物に関する。炭化水素油についての好ましくは粘度範囲は、２１２°Ｆで少なくとも約２ｃＳｔ（又は、３２．８ＳＳＵ）〜２１２°Ｆで１５ｃＳｔ（又は、７７．９ＳＳＵ）である。
【００１１】
図面は、本発明の方法に含まれる工程を例示している。活性スラリー触媒組成物は、タングステン又はモリブデンのような第VIＢ族金属の酸化物を含むライン(line)５と、水性アンモニアを含むライン７とを混合領域１０中で混合することにより調製する。混合領域の温度は、一般に約８０°Ｆ〜約２００°Ｆ、好ましくは約１００°Ｆ〜約１５０°Ｆ、最も好ましくは約１１０°Ｆ〜約１２０°Ｆの範囲にある。混合領域１０の圧力は、一般にほぼ大気圧〜約１００ｐｓｉｇ、好ましくは約５ｐｓｉｇ〜約３５ｐｓｉｇ、最も好ましくは約１０ｐｓｉｇ〜約３５ｐｓｉｇである。第VIＢ族金属酸化物は、アンモニアを含有する水中に溶解する。添加するアンモニアの量は、ＮＨ３対第VIＢ族酸化物の比（単位ｌｂｓ／ｌｂｓ（ポンド／ポンド））に基づき、一般に０．１  ｌｂｓ／ｌｂｓ〜約１．０  ｌｂｓ／ｌｂｓ、好ましくは約０．１５  ｌｂｓ／ｌｂｓ〜約０．５０  ｌｂｓ／ｌｂｓ、最も好ましくは約０．２  ｌｂｓ／ｌｂｓ〜約０．３０  ｌｂｓ／ｌｂｓの範囲にある。水性アンモニアの中に溶解した金属酸化物は、ライン１５を通って第一反応領域へ移動する。
【００１２】
反応領域２０へ添加される硫化水素の量（ライン９）は、Ｈ２Ｓ対第VIＢ族金属酸化物比（単位ＳＣＦ／ｌｂｓ）に基づき、一般に４．０ＳＣＦ／ｌｂｓ〜約２０ＳＣＦ／ｌｂｓ、好ましくは約８．０ＳＣＦ／ｌｂｓ〜約１８ＳＣＦ／ｌｂｓ、最も好ましくは約１２〜１４ＳＣＦ／ｌｂｓの範囲にある。第一反応領域中での反応時間は、第VIＢ族金属酸化物１ポンド当たり約１時間〜１０時間、好ましくは３時間〜８時間、最も好ましくは約４時間〜６時間の範囲にある。条件には、８０°Ｆ〜２００°Ｆの範囲、好ましくは１００°Ｆ〜１８０°Ｆの範囲、最も好ましくは１３０°Ｆ〜１６０°Ｆの範囲の温度が含まれる。圧力は、１００〜３０００ｐｓｉｇの範囲、好ましくは２００〜１０００ｐｓｉｇの範囲、最も好ましくは３００〜５００ｐｓｉｇの範囲にある。得られるスラリーは、水性スラリー相中の触媒前駆物質である。
【００１３】
得られたスラリーを、米国特許第５，４８４，７５５号明細書に記載されているように、Ｎｉ又はＣｏのような第VIII族金属化合物と一緒にする。本発明の活性スラリー触媒の脱窒素活性度を増大するためには、第VIII族金属化合物をスラリーに添加した後、そのスラリーを供給油及び水素含有ガスと上昇させた温度及び圧力で混合することが好ましい。そのような第VIII族金属の例は、ニッケル及びコバルトである。ニッケル又はコバルトのモリブデンに対する重量比は、約１：１００〜約１：２の範囲にあるのが好ましい。ニッケル対モリブデン重量比は、約１：２５〜１：１０、即ち、促進剤／モリブデンが４〜１０重量％であるのが最も好ましい。ニッケルを例とする第VIII族金属は、通常硫酸塩の形で添加され、約１０以下のｐＨ、好ましくは約８以下のｐＨで硫化した後にスラリーに添加するのが好ましい。第VIII族金属硝酸塩、炭酸塩、又は他の化合物も用いることができる。本発明のスラリー触媒の大きな活性度を考慮して、第VIII族金属化合物による一層の促進は非常に有利である。
【００１４】
第VIII族金属促進剤を含むスラリーは、ライン２５を通って混合領域３０へ移動する。混合領域３０は不活性雰囲気を用いており、それは、窒素、精油所ガス、又は他の殆ど又は全く酸素を含まないガスを含むことができる。そのスラリーと、ＶＧＯのような炭化水素油（ライン１１）とを高剪断方式で連続的に混合し、混合器３０中で均質なスラリーを維持する。高剪断混合は、１００〜１６００ｒｐｍの範囲を包含する。混合速度は５００ｒｐｍより大きいのが好ましく、最も好ましくは１５００ｒｐｍより大きい。
【００１５】
炭化水素油は、２１２°Ｆで少なくとも２ｃＳｔ（３２．８ＳＳＵ）の動粘度を有する。動粘度は、一般に２１２°Ｆで約２ｃＳｔ（３２．８ＳＳＵ）〜２１２°Ｆで約１５ｃＳｔ（７７．９ＳＳＵ）、好ましくは２１２°Ｆで約４ｃＳｔ（３９．５ＳＳＵ）〜２１２°Ｆで約１０ｃＳｔ（５９．２ＳＳＵ）、最も好ましくは２１２°Ｆで約５ｃＳｔ（４２．７ＳＳＵ）〜２１２°Ｆで約８ｃＳｔ（５２．４ＳＳＵ）の範囲にすることができる。炭化水素油は、触媒前駆物質の水系(water base)から油系(oil base)への初期変換を起こす。油に対する第VIＢ族金属酸化物の比は、少なくとも１．０未満、好ましくは０．５未満、一層好ましくは０．１未満である。もし油の動粘度が２１２°Ｆで約２ｃＳｔ（３２．８ＳＳＵ）より低いか、又は２１２°Ｆで約１５ｃＳｔ（７７．９ＳＳＵ）より高いならば、触媒前駆物質の第一変換は、混合しない触媒粒子の凝集等を起こす結果になるであろう。この混合物は、特許請求の範囲中、混合物Ｘとして知られている。
【００１６】
混合領域３０からの材料（混合物Ｘ）は、ライン３５を通り反応領域４０へ移動する。混合物反応領域４０へ水素を連続的に添加し、その反応領域４０では均質なスラリーを維持するために高剪断混合を用いる。反応器４０より前では低い圧力で、反応器４０の後では高い圧力で水素を添加する。これは、反応器４０中で水を液相中に保持し、反応器４０の後では水を気相へ変化し、フラッシュして水を除去するために行う。反応器４０で用いるＨ２の割合を低くすると、水は依然として液相中に存在する。反応器４０の後で更にＨ２を添加すると、水は気相へ変化し、高圧分離器中で油スラリーから分離することができる。反応器４０の処理条件は、最終的触媒を形成するのに重要である。前記混合物中の水は、液相中に維持されなければならない。
【００１７】
反応領域４０の温度は、一般に約３００°Ｆ〜６００°Ｆ、好ましくは約３５０°Ｆ〜約５００°Ｆ、最も好ましくは約３５０°Ｆ〜約４５０°Ｆの範囲にある。反応領域４０の圧力は、一般に約１００ｐｓｉｇ〜約３０００ｐｓｉｇ、好ましくは約２００ｐｓｉｇ〜約１０００ｐｓｉｇ、最も好ましくは約３００ｐｓｉｇ〜約５００ｐｓｉｇの範囲にある。反応領域４０への水素流量は、一般に約３００ＳＣＦＢ〜約２０００ＳＣＦＢ、好ましくは約３００ＳＣＦＢ〜約１０００ＳＣＦＢ、最も好ましくは約３００ＳＣＦＢ〜約５００ＳＣＦＢの範囲にある。反応領域４０での反応時間は、約１０分〜５時間、好ましくは３０分〜３時間、最も好ましくは約１時間〜１．５時間の範囲にある。得られるスラリー混合物は、炭化水素油と混合された活性触媒組成物である。
【００１８】
スラリー混合物をライン５５を通り高圧分離器５０へ送る。更に水素をライン５５中で添加し、その結果水が気相へ変化する。次にそれを高圧分離器中で油スラリーから分離することができる。高圧分離器は３００°Ｆ〜７００°Ｆの範囲で作動する。ガス及び水を塔頂からライン４５を通って除去し、三相分離器へ送る。活性触媒組成物をライン６５を通って、貯蔵タンク６０へ移動する。活性触媒組成物は貯蔵タンク６０中で連続的に混合し、酸素を殆ど又は全く含まない水素雰囲気中で均質なスラリーを維持する。このようにして、触媒の活性度及び安定性が維持される。
【００１９】
この触媒組成物は、大気圧ガスオイル、真空ガスオイル、脱アスファルト化油、オレフィン、タールサンド又は瀝青炭から誘導された油、石炭から誘導された油、重質原油、フィッシャー・トロプシュ法からの合成油、及びリサイクル廃油及び重合体から誘導された油を含めた炭素質供給原料を改質(upgrade)するのに有用である。触媒組成物は、水素化熱分解、水素化処理、水素化脱硫、水素化脱硝、及び水素化脱金属のような水素化改質法に有用であるが、それらに限定されるものではない。
【実施例】
【００２０】
例１：触媒の調製
５４０ｇのＭｏＯ３を、７９ｇのＮＨ３及び２３８１ｇのＨ２Ｏと混合し、合計３０００ｇの溶液を形成する。次にその溶液を、Ｈ２中に２０％のＨ２Ｓを入れたガス混合物をその溶液中へ強く撹拌しながら通すことにより、１０．７１ＳＣＦのＨ２Ｓと反応させる。反応器温度は１５０°Ｆであり、全圧力は４００ｐｓｉｇであり、反応時間は４時間である。反応後、３６ｇのＮｉを含む４６０ｇのＮｉＳＯ４溶液を、上で得られたスラリーに添加する。次に得られたスラリー混合物を８０００ｇの真空ガスオイルと１００°Ｆで混合する。ＶＧＯの粘度は２１２°Ｆで５ｃＳｔである。得られた混合物を次にポンプで連続的流動タンク反応器（好ましくは混合流動反応器）へＨ２と共に送る。Ｈ２ガス流量は３００ＳＣＦ／Ｂである。反応器の圧力は４００ｐｓｉｇであり、反応器温度は４００°Ｆであり、全反応時間は１時間である。反応生成物を更に１５００ＳＣＦ／Ｂのガス流量のＨ２と混合し、次に高温高圧分離器へ送り、それを５００°Ｆの温度で４００ｐｓｉｇの圧力に維持し、ガスと液体スラリーとを分離する。得られた液体スラリーは高度に活性の触媒成分を含む。
【図面の簡単な説明】
【００２１】
【図１】図面は、触媒組成物を製造する時に含まれる工程を例示する図である。
【図１】
2008512241.tif 000002
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
重質油の水素化転化に適した触媒組成物であって：
（ａ）  第VIＢ族金属酸化物と水性アンモニアとを混合し、第VIＢ族金属化合物水性混合物を形成すること；
（ｂ）  第一反応領域で、工程（ａ）の水性混合物を、硫化水素を含むガスで、第VIＢ族金属１ポンド当たり８ＳＣＦより大きな硫化水素付与量まで硫化してスラリーを形成すること；
（ｃ）  前記スラリーを、第VIII族金属化合物で促進すること；
（ｄ）  前記工程（ｃ）のスラリーを、２１２°Ｆで少なくとも２ｃＳｔの粘度を有する炭化水素油と混合し、混合物Ｘを形成すること；
（ｅ）  前記混合物Ｘを、第二反応領域内で、前記混合物Ｘ中の水が液相中に維持される条件で水素ガスと一緒にし、それにより液体炭化水素と混合された活性触媒組成物を形成すること；及び
（ｆ）  前記活性触媒組成物を回収すること；
により製造される触媒組成物。
【請求項２】
第一反応領域内の条件が、少なくとも約８０°Ｆ〜約２００°Ｆの範囲の温度及び少なくとも約１００ｐｓｉｇ〜約３０００ｐｓｉｇの範囲の圧力を含む、請求項１に記載の触媒組成物。
【請求項３】
第一反応領域内の条件が、少なくとも約１００°Ｆ〜約１８０°Ｆの範囲の温度及び少なくとも約２００ｐｓｉｇ〜約１０００ｐｓｉｇの範囲の圧力を含む、請求項２に記載の触媒組成物。
【請求項４】
第一反応領域内の条件が、少なくとも約１３０°Ｆ〜約１６０°Ｆの範囲の温度及び少なくとも約３００ｐｓｉｇ〜約５００ｐｓｉｇの範囲の圧力を含む、請求項３に記載の触媒組成物。
【請求項５】
炭化水素油の粘度が、２１２°Ｆで少なくとも約２ｃＳｔ〜２１２°Ｆで約１５ｃＳｔの範囲にある、請求項１に記載の触媒組成物。
【請求項６】
工程（ｃ）の第VIII族金属化合物が、硫酸ニッケル及び硫酸コバルトからなる群から選択されている、請求項１に記載の触媒組成物。
【請求項７】
高剪断方式が、１００ｒｐｍ〜１６００ｒｐｍの範囲で行われている、請求項１に記載の触媒組成物。
【請求項８】
ニッケル又はコバルトの第VIＢ族金属酸化物に対する重量比が１：１００〜約１：２の範囲にある、請求項６に記載の触媒組成物。
【請求項９】
油に対する第VIＢ族金属酸化物の比が、１．０未満である、請求項１に記載の触媒組成物。
【請求項１０】
炭化水素油が真空ガスオイルである、請求項１に記載の触媒組成物。
【請求項１１】
第二反応領域の条件が、少なくとも約３５０°Ｆ〜約６００°Ｆの範囲の温度及び少なくとも約１００ｐｓｉｇ〜約３０００ｐｓｉｇの範囲の圧力を含む、請求項１に記載の触媒組成物。
【請求項１２】
第二反応領域の条件が、少なくとも約３５０°Ｆ〜約６００°Ｆの範囲の温度及び少なくとも約２００ｐｓｉｇ〜約１０００ｐｓｉｇの範囲の圧力を含む、請求項１１に記載の触媒組成物。
【請求項１３】
水素が第二反応領域に連続的に添加され、均質なスラリーを維持するため、高剪断混合が用いられている、請求項１２に記載の触媒組成物。
【請求項１４】
高圧分離器により回収された、請求項１に記載の触媒組成物。
【請求項１５】
活性で濃厚な状態で存在する、請求項１に記載の触媒組成物。
【請求項１６】
貯蔵タンク内で連続的に混合されて均質なスラリーを維持する、請求項１４に記載の触媒組成物。
【請求項１７】
油に対する第VIＢ族金属酸化物の比が、０．５未満である、請求項９に記載の触媒組成物。
【請求項１８】
油に対する第VIＢ族金属酸化物の比が、０．１未満である、請求項１７に記載の触媒組成物。
【請求項１９】
第VIＢ族金属が、タングステン及びモリブデンからなる群から選択されている、請求項８に記載の触媒組成物。
【請求項２０】
重質油の水素化転化に適した触媒組成物であって：
（ａ）  第VIＢ族金属酸化物と水性アンモニアとを混合し、第VIＢ族金属化合物水性混合物を形成すること；
（ｂ）  第一反応領域中で、前記工程（ａ）の水性混合物を、硫化水素を含むガスで、第VIＢ族金属１ポンド当たり８ＳＣＦより大きな硫化水素付与量まで硫化してスラリーを形成すること；
（ｃ）  前記スラリーを、第VIII族金属化合物で促進すること；
（ｄ）  高剪断方式で、前記工程（ｃ）のスラリーを、２１２°Ｆで少なくとも２ｃＳｔの粘度を有する第一炭化水素油と混合し、混合物Ｘを形成すること；
（ｅ）  前記混合物Ｘを、第二反応領域内で、前記混合物Ｘ中の水が液相中に維持される条件で高剪断方式で水素ガスと一緒にし、それにより液体炭化水素と混合された活性触媒組成物を形成すること；及び
（ｆ）  前記活性触媒組成物を回収すること；
により製造される触媒組成物。
【手続補正２】
【補正対象書類名】明細書
【補正対象項目名】００１５
【補正方法】変更
【補正の内容】
【００１５】
炭化水素油は、２１２°Ｆで少なくとも２ｃＳｔ（３２．８ＳＳＵ）の動粘度を有する。動粘度は、一般に２１２°Ｆで約２ｃＳｔ（３２．８ＳＳＵ）〜２１２°Ｆで約１５ｃＳｔ（７７．９ＳＳＵ）、好ましくは２１２°Ｆで約４ｃＳｔ（３９．５ＳＳＵ）〜２１２°Ｆで約１０ｃＳｔ（５９．２ＳＳＵ）、最も好ましくは２１２°Ｆで約５ｃＳｔ（４２．７ＳＳＵ）〜２１２°Ｆで約８ｃＳｔ（５２．４ＳＳＵ）の範囲にすることができる。炭化水素油は、触媒前駆物質の水系(water base)から油系(oil base)への初期変換を起こす。油に対する第VIＢ族金属酸化物の比は、１．０未満、好ましくは０．５未満、一層好ましくは０．１未満である。もし油の動粘度が２１２°Ｆで約２ｃＳｔ（３２．８ＳＳＵ）より低いか、又は２１２°Ｆで約１５ｃＳｔ（７７．９ＳＳＵ）より高いならば、触媒前駆物質の第一変換は、混合しない触媒粒子の凝集等を起こす結果になるであろう。この混合物は、特許請求の範囲中、混合物Ｘとして知られている。
【国際調査報告】
2008512241.tif 000003